(57)【要約】【課題】接触帯電を用いた場合においても、電子写真感光体の磨耗が少なく、繰り返し使用時にも帯電電圧が変化せず、よって電位制御を行わずに電子写真感光体の電位を一定に保つことができる電子写真感光体、前記電子写真感光体を有するプロセスカートリッジ及び電子写真装置を提供することにある。【解決手段】電子写真感光体と該電子写真感光体に接触配置された帯電用部材を備え、該帯電用部材から直流電圧のみを印加することによって該電子写真感光体の表面を帯電させる電子写真装置に用いる電子写真感光体において、該電子写真感光体に用いる感光層が、同一分子内に二つ以上の連鎖重合性官能基を有する正孔輸送性化合物を重合したものを含有することを特徴とする電子写真感光体、該電子写真感光体を有するプロセスカートリッジ及び電子写真装置。【選択図】  なし【特許請求の範囲】
【請求項１】
電子写真感光体と該電子写真感光体に接触配置された帯電用部材を備え、該帯電用部材から直流電圧のみを印加することによって該電子写真感光体の表面を帯電させる電子写真装置に用いる電子写真感光体において、該電子写真感光体に用いる感光層が、同一分子内に二つ以上の連鎖重合性官能基を有する正孔輸送性化合物を重合したものを含有することを特徴とする電子写真感光体。
【請求項２】
前記連鎖重合性官能基を有する正孔輸送性化合物が、下記式（１）で示される請求項１に記載の電子写真感光体。
【化１】
2004240304.tif 000014
（式中、Ａは正孔輸送性基を示す；Ｐ１及びＰ２は連鎖重合性官能基を示す；Ｐ１とＰ２は同一でも異なってもよい；Ｚは置換基を有してもよい有機基を示す；ａ、ｂ及びｄは０又は１以上の整数を示し、ａ＋ｂ×ｄは２以上の整数を示す；また、ａが２以上の場合Ｐ１は同一でも異なっていてもよく、ｄが２以上の場合Ｐ２は同一でも異なっていてもよく、またｂが２以上の場合、Ｚ及びＰ２は同一でも異なっていてもよい）
【請求項３】
連鎖重合性官能基が不飽和重合性官能基である請求項１又は２に記載の電子写真感光体。
【請求項４】
連鎖重合性官能基が下記式（２）及び式（３）のいずれかである請求項３に記載の電子写真感光体。
【化２】
2004240304.tif 000015
【請求項５】
前記重合方法が熱、紫外線の一方又は両方によるものである請求項１〜４のいずれかに記載の電子写真感光体。
【請求項６】
前記重合方法が放射線によるものである請求項１〜４のいずれかに記載の電子写真感光体。
【請求項７】
前記放射線が電子線である請求項６に記載の電子写真感光体。
【請求項８】
請求項１〜７のいずれかに記載の電子写真感光体と、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項９】
請求項１〜７のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【発明の詳細な説明】
【０００１】
【発明の属する技術分野】
本発明は電子写真感光体、該電子写真感光体を有するプロセスカートリッジ及び電子写真装置に関し、詳しくは特定の帯電手段の下で使用する特定の化合物を含有する電子写真感光体、該電子写真感光体を有するプロセスカートリッジ及び電子写真装置に関する。
【０００２】
【従来の技術】
従来、電子写真感光体に用いられる光導電材料としては、セレン、硫化カドミウム及び酸化亜鉛等の無機材料が知られていた。他方、有機材料であるポリビニルカルバゾール、フタロシアニン及びアゾ顔料等は、高生産性や無公害性等の利点が注目され、無機材料と比較して光導電特性や耐久性等の点で劣る傾向にあるものの、広く用いられるようになってきた。これらの電子写真感光体は、電気的及び機械的特性の双方を満足するために電荷発生層と電荷輸送層を積層した機能分離型の電子写真感光体として利用される場合が多い。
【０００３】
一方、当然のことながら電子写真感光体には適用される電子写真プロセスに応じた感度、電気的特性、更には光学的特性を備えていることが要求される。特に繰り返し使用される電子写真感光体にあっては、その電子写真感光体表面には帯電、画像露光、トナー現像、紙への転写、クリーニング処理といった電気的、機械的外力が直接加えられるため、それらに対する耐久性が要求される。具体的には、摺擦による表面の磨耗や傷の発生に対する耐久性、帯電による表面劣化例えば転写効率や滑り性の低下、更には感度低下、電位低下等の電気特性の劣化に対する耐久性も要求される。
【０００４】
一般に電子写真感光体の表面は薄い樹脂層であり、樹脂の特性が非常に重要である。上述の諸条件をある程度満足する樹脂として近年アクリル樹脂やポリカーボネート樹脂等が実用化されているが、前述したような特性の全てがこれらの樹脂で満足されるわけではなく、特に電子写真感光体の高耐久化を図る上では該樹脂の被膜硬度は十分高いとは言い難い。これらの樹脂を表面層形成用の樹脂として用いた場合でも繰り返し使用時において表面層の磨耗が起こり、更に傷が発生するという問題点があった。更に、近年の有機電子写真感光体の高感度化に対する要求から電荷輸送材料等の低分子量化合物が比較的大量に添加される場合が多いが、この場合それら低分子量物質の可塑剤的な作用により膜強度が著しく低下し、一層繰り返し使用時の表面層の磨耗や傷発生が問題となっている。また、電子写真感光体を長期にわたって保存する際に前述の低分子量成分が析出してしまい、層分離するといった問題も発生している。
【０００５】
これらの問題点を解決する手段として、硬化性の樹脂を電荷輸送層用の樹脂として用いる試みが、例えば特開平２−１２７６５２号公報等に開示されている。このように、電荷輸送層用の樹脂に硬化性の樹脂を用い電荷輸送層を硬化、架橋することによって機械的強度が増し、繰り返し使用時の耐削れ性及び耐傷性は大きく向上する。しかしながら硬化性樹脂を用いても、低分子量成分はあくまでも結着樹脂中において可塑剤として作用するので、先に述べたような析出や層分離の問題は根本的な解決にはなっていない。また、有機電荷輸送材料と結着樹脂とで構成される電荷輸送層においては電荷輸送能の樹脂に対する依存度が大きく、例えば硬度が十分に高い硬化性樹脂では電荷輸送能が十分ではなく繰り返し使用時に残留電位の上昇が見られる等、両者を満足させるまでには至っていない。
【０００６】
また、特開平５−２１６２４９号公報及び特開平７−７２６４号公報等においては、電荷移動層に炭素−炭素二重結合を有するモノマーを含有させ、電荷移動材の炭素−炭素二重結合と熱あるいは光のエネルギーによって反応させて電荷移動層硬化膜を形成した電子写真感光体が開示されているが、機械的強度と電子写真特性の両立という点で十分であるとは言いがたい。すなわち、この系においては、電荷輸送材はポリマー主骨格にペンダント状に固定化されているだけであり、先の可塑的な作用を十分に排除できないため、電荷輸送能を向上させるために電荷輸送材の濃度を高くすると、機械的強度が格段に低下する。逆に機械的強度を向上させるためには、電荷輸送材以外の成分（反応性のバインダー樹脂や反応性モノマー／オリゴマー類）の比率をやむをえなく上げる必要性が出てくるが、その弊害として電荷輸送能が低下する傾向にある。また、熱及び光による重合反応を利用する場合においては、一般には重合開始剤の添加が必須となるが、これらによる電子写真特性への影響も懸念され、特に電荷輸送材の濃度が低い場合には電荷輸送能を大きく低下させる。
【０００７】
また別の解決手段として例えば特開平８−２４８６４９号公報等において、熱可塑性高分子主鎖中に電荷輸送能を有する基を導入し電荷輸送層を形成させた電子写真感光体が開示されているが、従来の分子分散型の電荷輸送層と比較して析出や層分離に対しては効果があり、機械的強度も向上するが、あくまでも熱可塑性樹脂であり、その機械的強度には限界があり、樹脂の溶解性等を含めたハンドリングや生産性の面で十分であるとは言い難い。
【０００８】
以上述べたように、より高いレベルで機械的強度と電荷輸送能を両立することが検討されている。
【０００９】
本発明者らは、特開２０００−６６４２４号公報及び特開２０００−６６４２５号公報において、同一分子内に二つ以上の連鎖重合性官能基を有する正孔輸送性化合物を利用した電子写真感光体によって、先に述べたような高いレベルでの電荷輸送能と機械的強度の両立が可能になることを提案した。該公報にて示したように、重合及び架橋による機械的強度の向上が電子写真感光体表面層に対する傷や削れ等のダメージに対して飛躍的に効果があることが明らかになった。一方でそのようなダメージは、単に紙や転写手段による摺擦及びクリーニング手段等による物理的な要因のみならず、電気的外力すなわち主には帯電の影響も無視できないことは一般的に知られている。従来この帯電手段としては、コロナ帯電器が使用されてきた。しかしこの方法ではコロナ発生時に大量のオゾンが生成することや、電力的にも電子写真感光体に向かう電流が全体の５〜３０％に過ぎず、そのほとんどがシールド板に流れ、帯電手段としては効率が悪い等の問題点があった。
【００１０】
そこで近年では低オゾンや低電力等の利点を有することから、接触帯電装置、すなわち電子写真感光体に電圧を印加した帯電部材を当接させて帯電を行う方式の装置が提案、実用化されている。具体的には、帯電は帯電部材と電子写真感光体との間に１〜２ＫＶ程度の電圧を印加することにより帯電部材と電子写真感光体との微小空隙で発生するギャップ放電によって行われる。従って、あるしきい値電圧以上の電圧を印加することによって帯電が開始され、所定の直流電圧を印加することによって電子写真感光体を帯電することができる。しかしながら、このような接触帯電方式は、電子写真感光体表面において放電が起こっているため、その電気的／化学的ダメージはコロナ帯電方式よりはるかに大きく、傷や削れ等のダメージを促進する。このような状況下で電子写真感光体が繰り返し使用によって大幅に削れ膜厚が変化すると帯電電圧が変動するため、電子写真感光体の電位も耐久によって変動することになり、耐久を通じて電子写真感光体の電位を一定に保つためには、電気的な制御が不可欠となっていた。
【００１１】
【特許文献１】
特開平２−１２７６５２号公報
【特許文献２】
特開平５−２１６２４９号公報
【特許文献３】
特開平７−７２６４号公報
【特許文献４】
特開平８−２４８６４９号公報
【特許文献５】
特開２０００−６６４２４号公報
【特許文献６】
特開２０００−６６４２５号公報
【００１２】
【発明が解決しようとする課題】
本発明の目的は、接触帯電を用いた場合においても、電子写真感光体の磨耗が少なく、繰り返し使用時にも帯電電圧が変化せず、よって電位制御を行わずに電子写真感光体の電位を一定に保つことができる電子写真感光体、前記電子写真感光体を有するプロセスカートリッジ及び電子写真装置を提供することにある。
【００１３】
【課題を解決するための手段】
本発明に従って、電子写真感光体と該電子写真感光体に接触配置された帯電用部材を備え、該帯電用部材から直流電圧のみを印加することによって該電子写真感光体の表面を帯電させる電子写真装置に用いる電子写真感光体において、該電子写真感光体に用いる感光層が、同一分子内に二つ以上の連鎖重合性官能基を有する正孔輸送性化合物を重合したものを含有することを特徴とする電子写真感光体が提供される。
【００１４】
また、本発明に従って、上記電子写真感光体を有するプロセスカートリッジ及び電子写真装置が提供される。
【００１５】
【発明の実施の形態】
まず、本発明における電子写真感光体について説明する。
【００１６】
本発明における電子写真感光体は、特開２０００−６６４２４号公報及び特開２０００−６６４２５号公報において提案した、同一分子内に二つ以上の連鎖重合性官能基を有する正孔輸送性化合物を利用した電子写真感光体が用いられる。
【００１７】
具体的には、連鎖重合性官能基を有する正孔輸送性化合物は、下記式（１）で示される。
【００１８】
【化３】
2004240304.tif 000002
【００１９】
式中、Ａは正孔輸送性基を示す；Ｐ１及びＰ２は連鎖重合性官能基を示す；Ｐ１とＰ２は同一でも異なってもよい；Ｚは置換基を有してもよい有機基を示す；ａ、ｂ及びｄは０又は１以上の整数を示し、ａ＋ｂ×ｄは２以上の整数を示す；また、ａが２以上の場合Ｐ１は同一でも異なっていてもよく、ｄが２以上の場合Ｐ２は同一でも異なっていてもよく、またｂが２以上の場合、Ｚ及びＰ２は同一でも異なっていてもよい。
【００２０】
中でも連鎖重合性官能基として下記式（２）で示されるアクリロイルオキシ基又は下記式（３）で示されるメタクリロイルオキシ基を選択することが、その重合特性の点から特に好ましい。
【００２１】
【化４】
2004240304.tif 000003
【００２２】
また、前記化合物を重合する手段としては、熱、紫外線等の光、放射線等を用いることができるが、重合開始剤を必要としない点や重合反応性の点から放射線、中でも特に電子線を用いることが好ましい。
【００２３】
本発明の電子写真感光体の構成についても前記公報と同じ形態が可能である。導電性支持体上に感光層として電荷発生材料を含有する電荷発生層及び電荷輸送材料を含有する電荷輸送層をこの順に積層した構成あるいは逆に積層した構成、また電荷発生材料と電荷輸送材料を同一層中に分散した単層からなる構成のいずれの構成をとることも可能である。前者の積層型においては電荷輸送層が二層以上の構成、また後者の単層型においては電荷発生材料と電荷輸送材料を同一に含有する感光層上に更に電荷輸送層を構成してもよく、更には電荷発生層あるいは電荷輸送層上に保護層の形成も可能である。ただし、電子写真感光体としての特性、特に残留電位等の電気的特性及び耐久性の点より、電荷発生層／電荷輸送層をこの順に積層した機能分離型の電子写真感光体構成が好ましい。
【００２４】
電子写真感光体の支持体としては、導電性を有するものであればよく、例えばアルミニウム、銅、クロム、ニッケル、亜鉛及びステンレス等の金属や合金をドラム又はシート状に成形したもの、アルミニウム及び銅等の金属箔をプラスチックフィルムにラミネートしたもの、アルミニウム、酸化インジウム及び酸化錫等をプラスチックフィルムに蒸着したもの、導電性物質を単独又は結着樹脂とともに塗布して導電層を設けた金属、またプラスチックフィルム及び紙等が挙げられる。
【００２５】
本発明においては、導電性支持体の上にはバリアー機能と接着機能をもつ下引き層を設けることができる。下引き層は、感光層の接着性改良、塗工性改良、支持体の保護、支持体上の欠陥の被覆、支持体からの電荷注入性改良、また感光層の電気的破壊に対する保護等のために形成される。
【００２６】
下引き層の材料としては、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン等が知られている。これらは、それぞれに適した溶剤に溶解されて支持体上に塗布される。その際の膜厚としては０．１〜２μｍが好ましい。
【００２７】
上述のように本発明の電子写真感光体が機能分離型の電子写真感光体である場合には、電荷発生層及び電荷輸送層を有する。
【００２８】
電荷発生材料としては、セレン−テルル、ピリリウム、チアピリリウム系染料、また各種の中心金属及び結晶系、具体的には例えばα、β、γ、ε及びＸ型等の結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及び特開昭５４−１４３６４５号公報に記載のアモルファスシリコン等が挙げられる。
【００２９】
電荷発生層は、前記電荷発生材料を０．３〜４倍量の結着樹脂及び溶剤と共にホモジナイザー、超音波分散、ボールミル、振動ボールミル、サンドミル、アトライター及びロールミル等の方法で十分に分散し、分散液を塗布し、乾燥して形成されるか、又は前記電荷発生材料の蒸着膜等、単独組成の膜として形成される。その膜厚は５μｍ以下であることが好ましく、特に０．１〜２μｍの範囲であることが好ましい。
【００３０】
結着樹脂を用いる場合の例は、スチレン、酢酸ビニル、塩化ビニル、アクリル酸エステル、メタクリル酸エステル、フッ化ビニリデン及びトリフルオロエチレン等のビニル化合物の重合体や共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂等が挙げられる。
【００３１】
本発明における前記連鎖重合性官能基を有する正孔輸送性化合物は、前述した電荷発生層上に電荷輸送層として、もしくは電荷発生層上に電荷輸送材料と結着樹脂からなる電荷輸送層を形成した後に正孔輸送能力を有する表面保護層として用いることができる。
【００３２】
いずれの場合も前記表面層の形成方法は、前記正孔輸送性化合物を含有する溶液を塗布後、重合／硬化反応をさせるのが一般的であるが、前もって該正孔輸送性化合物を含む溶液を反応させて硬化物を得た後に再度溶剤中に分散あるいは溶解させたもの等を用いて、表面層を形成することも可能である。これらの溶液を塗布する方法は、例えば浸漬コーティング法、スプレイコーティング法、カーテンコーティング法及びスピンコーティング法等が知られているが、効率性／生産性の点からは浸漬コーティング法が好ましい。また、蒸着、プラズマその他の公知の製膜方法が適宜選択できる。
【００３３】
本発明において連鎖重合性基を有する正孔輸送性化合物は、熱、紫外線等の光又は放射線により重合・硬化させることが好ましい。中でも特に電子線を用いるのが好ましい。
【００３４】
本発明における感光層には、各種添加剤を添加することができる。該添加剤とは酸化防止剤及び紫外線吸収剤等の劣化防止剤や、フッ素原子含有樹脂微粒子等の潤剤その他である。
【００３５】
次に、本発明における電子写真感光体の帯電手段について説明する。
【００３６】
本発明における電子写真装置では、電子写真感光体表面に導電部材を接触するよう配置し、該導電部材に電圧を印加することにより該電子写真感光体表面を帯電させる接触帯電方式の帯電を行う。これは電子写真感光体と帯電用部材との接触部近傍の微小空間において、パッシェン則に従う空隙破壊放電によって行われる。一般に電子写真装置では、電子写真感光体にドラム状又はベルト状のもの等を用いるが、いずれも帯電用部材に対して回転又は移動させながら帯電させている。
【００３７】
帯電部材への電圧印加は、電子写真感光体の暗部電位が所定の帯電電位になるように直流電圧を印加する。
【００３８】
図１に本発明の電子写真感光体を有するプロセスカートリッジを備えた電子写真装置の概略構成を示す。
【００３９】
図１において、１はドラム状の本発明の電子写真感光体であり、軸２を中心に矢印方向に所定の周速度（プロセススピード）をもって回転駆動される。電子写真感光体１は、回転過程において、一次帯電手段３によりその周面に正又は負の所定電位の均一帯電を受け、次いで、スリット露光やレーザービーム走査露光等の露光手段（不図示）から出力される目的の画像情報の時系列電気デジタル画像信号に対応して強度変調された露光光４を受ける。こうして電子写真感光体１の周面に対し、目的の画像情報に対応した静電潜像が順次形成されていく。
【００４０】
形成された静電潜像は、次いで現像手段５内の荷電粒子（トナー）で正規現像又は反転現像により可転写粒子像（トナー像）として顕画化され、不図示の給紙部から電子写真感光体１と転写手段６との間に電子写真感光体１の回転と同期して取り出されて給送された転写材７に、電子写真感光体１の表面に形成担持されているトナー像が転写手段６により順次転写されていく。この時、転写手段にはバイアス電源（不図示）からトナーの保有電荷とは逆極性のバイアス電圧が印加される。
【００４１】
トナー画像の転写を受けた転写材７は、電子写真感光体面から分離されて像定着手段８へ搬送されてトナー像の定着処理を受けることにより画像形成物（プリント、コピー）として装置外へプリントアウトされる。
【００４２】
トナー像転写後の電子写真感光体１の表面は、クリーニング手段９によって転写残りトナー等の付着物の除去を受けて清浄面化される。近年、クリーナレスシステムも研究され、転写残りトナーを直接、現像器等で回収することもできる。更に、前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００４３】
本発明においては、上述の電子写真感光体１、一次帯電手段３、現像手段５及びクリーニング手段９等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。例えば、一次帯電手段３、現像手段５及びクリーニング手段９の少なくとも１つを電子写真感光体１と共に一体に支持してカートリッジ化して、装置本体のレール等の案内手段１２を用いて装置本体に着脱自在なプロセスカートリッジ１１とすることができる。
【００４４】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動又は液晶シャッターアレイの駆動等により照射される光である。
【００４５】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも幅広く適用し得るものである。
【００４６】
【実施例】
以下に、具体的な実施例を挙げて本発明を更に詳細に説明する。ただし、本発明の実施の形態は、これらに限定されるものではない。なお、実施例中の「部」は「質量部」を意味する。
【００４７】
（実施例１）
まず、導電層用の塗料を以下の手順で調製した。１０％の酸化アンチモンを含有する酸化スズで被覆した導電性酸化チタン粉体５０部、フェノール樹脂２５部、メチルセロソルブ２０部、メタノール５部及びシリコーンオイル（ポリジメチルシロキサンポリオキシアルキレン共重合体、平均分子量３０００）０．００２部をφ１ｍｍガラスビーズを用いたサンドミル装置で２時間分散して調製した。この塗料をφ３０ｍｍのアルミニウムシリンダー上に浸漬塗布方法で塗布し、１４０℃で３０分間乾燥して、膜厚が２０μｍの導電層を形成した。
【００４８】
次に、Ｎ−メトキシメチル化ナイロン５部をメタノール９５部中に溶解し、中間層用塗料を調製した。この塗料を前記の導電層上に浸漬コーティング法によって塗布し、１００℃で２０分間乾燥して、膜厚が０．６μｍの中間層を形成した。
【００４９】
次に、ＣｕＫα特性Ｘ線回折におけるブラッグ角（２θ±０．２度）の９．０度、１４．２度、２３．９度及び２７．１度に強いピークを有するオキシチタニウムフタロシアニンを３部、ポリビニルブチラール樹脂２部及びシクロヘキサノン３５部をφ１ｍｍガラスビーズを用いたサンドミル装置で２時間分散して、その後に酢酸エチル６０部を加えて電荷発生層用塗料とした。この塗料を前記の中間層の上に浸漬コーティング法で塗布して、９０℃で１０分間乾燥して、膜厚が０．２μｍの電荷発生層を形成した。
【００５０】
次いで、下記式（４）で示される正孔輸送性化合物６０部をモノクロロベンゼン３０部／ジクロロベンゼン３０部の混合溶媒中に溶解し、電荷輸送層用塗料を調製した。この塗料を前記の電荷発生層上にコーティングし、加速電圧１５０ＫＶ、線量３０Ｍｒａｄの条件で電子線を照射し、膜厚１４μｍの電荷輸送層を形成し、電子写真感光体を得た。
【００５１】
【化５】
2004240304.tif 000004
【００５２】
作製した電子写真感光体の電子写真特性及び耐久性は、この電子写真感光体をキヤノン（株）製ＬＢＰ−ＥＸ改造機（直流電圧のみ印加）に装着して評価した。初期の電子写真感光体特性〔暗部電位Ｖｄ、光減衰感度（暗部電位−７００Ｖ設定で−２００Ｖに光減衰させるために必要な光量）〕を測定し、更に１００００枚の通紙耐久試験を行い、目視による画像欠陥の発生の有無の観察、電子写真感光体の削れ量及び耐久後の前記電子写真感光体の特性を測定し、各々の変化値△Ｖｄ、△Ｖｌ（初期のＶｌと、初期にＶｌを−２００Ｖにするのに必要な光量と同量の光量を耐久後に照射したときのＶｌとの差）を求めた。結果は表１に示したように、耐久を通して電位の変動がなく、耐久後も良好な画像が得られた。なおこの時の直流帯電電圧は、１．２６ＫＶであった。
【００５３】
（実施例２）
実施例１において式（４）の正孔輸送性化合物を下記式（５）で示される化合物に代えた以外は実施例１と同様にして電子写真感光体を作製し、評価した。結果を表１に示す。
【００５４】
【化６】
2004240304.tif 000005
【００５５】
（実施例３）
実施例１において電荷発生層を形成した後、下記式（６）で示されるスチリル化合物１０部
【００５６】
【化７】
2004240304.tif 000006
及び下記式（７）で示される繰り返し単位を有するポリカーボネート樹脂１０部
【００５７】
【化８】
2004240304.tif 000007
をモノクロロベンゼン８０部／ジクロロメタン３０部の混合溶媒中に溶解して調製した電荷輸送層用塗料を用いて、前記電荷発生層上に電荷輸送層を形成した。この時の電荷輸送層の膜厚は１０μｍであった。
【００５８】
次いで下記式（８）で示される正孔輸送性化合物３０部をエタノール７０部中に溶解し、表面保護層用塗料を調製した。この塗料を用いて先の電荷輸送層上に保護層を塗布し、加速電圧１５０ＫＶ、照射線量３０Ｍｒａｄの条件で電子線を照射し、膜厚が４μｍの表面保護層を形成し、電子写真感光体を得た。この電子写真感光体を実施例１と同様に評価した。結果を表１に示す。
【００５９】
【化９】
2004240304.tif 000008
【００６０】
（実施例４）
実施例１において電荷輸送層の膜厚を２４μｍとした以外は、実施例１と同様にして電子写真感光体を作製し、評価した。なおこの時の直流帯電電圧は１．３５ＫＶであった。結果を表１に示す。
【００６１】
（実施例５）
実施例３において電荷輸送層の膜厚を２０μｍとした以外は、実施例３と同様にして電子写真感光体を作製し、評価した。なおこの時の直流帯電電圧は１．３５ＫＶであった。結果を表１に示す。
【００６２】
（実施例６）
実施例１において式（４）の正孔輸送性化合物を下記式（９）で示される化合物に代えた以外は、実施例１と同様にして電子写真感光体を作製し、評価した。その結果、実施例１と比較して電子写真感光体の磨耗量が若干多かったが、良好な耐久性能を示した。結果を表１に示す。
【００６３】
【化１０】
2004240304.tif 000009
【００６４】
（実施例７）
実施例１において電荷輸送層用塗料中に更に下記式（１０）で示される光重合開始剤を１．５部添加し電子線による重合の代わりに、メタルハライドランプを用いて５００ｍＷ／ｃｍ２の光強度で３０秒間硬化させた以外は、実施例１と同様にして電子写真感光体を作製し、評価した。その結果、実施例１と比較して、やや初期の感度が悪く、また電子写真感光体の磨耗量が多かったが、良好な耐久性能を示した。結果を表１に示す。
【００６５】
【化１１】
2004240304.tif 000010
【００６６】
（実施例８）
実施例１において電荷輸送層用塗料中に更に下記式（１１）で示される熱重合開始剤を１．５部添加し電子線による重合の代わりに、１４０度で１時間硬化させた以外は実施例１と同様に電子写真感光体を作製し、評価した。その結果、実施例１と比較して、やや初期の感度が悪く、また電子写真感光体の磨耗量が多かったが、良好な耐久性能を示した。結果を表１に示す。
【００６７】
【化１２】
2004240304.tif 000011
【００６８】
（比較例１）
実施例１において電荷発生層を形成した後、式（６）のスチリル化合物１５部及び下記式（１２）で示される繰り返し単位を有するポリカーボネート樹脂１５部をモノクロロベンゼン５０部／ジクロロメタン４０部の混合溶媒中に溶解して調製した電荷輸送層用塗料を用いて、前記電荷発生層上に電荷輸送層を形成した。この時の電荷輸送層の膜厚は１４μｍであった。この電子写真感光体を実施例１と同様に評価した結果、初期の電子写真特性は良好であったが、耐久時に本体の電位制御を行わなかったため、耐久による膜厚減少につれて、Ｖｄ及びＶｌが上昇し、画像濃度薄が発生した。また、耐久中の電子写真感光体表面の傷発生により、画像上に傷画像が多数確認され、耐久は７０００枚で途中終了した。耐久による削れ量は７０００枚において測定し、１００００枚に換算した。なおこの時の直流帯電電圧は１．２６ＫＶであった。結果を表１に示す。
【００６９】
【化１３】
2004240304.tif 000012
【００７０】
（比較例２）
比較例１において電荷輸送層の膜厚を２４μｍとした以外は、比較例１と同様にして電子写真感光体を作製し、評価した。その結果、比較例１と同様に初期の電子写真特性は良好であったが、耐久時に本体の電位制御を行わなかったため、耐久による膜厚減少につれて、Ｖｄ及びＶｌが上昇し、画像濃度薄が発生した。また、耐久中の電子写真感光体表面の傷発生により、画像上に傷画像が多数確認され、耐久は７０００枚で途中終了した。耐久による削れ量は７０００枚において測定し、１００００枚に換算した。なおこの時の直流帯電電圧は１．３５ＫＶであった。結果を表１に示す。
【００７１】
【表１】
2004240304.tif 000013
【００７２】
【発明の効果】
以上のように、本発明の電子写真感光体は、耐磨耗性及び耐傷性に優れた効果を有する。更に、電子写真特性も非常に良好であり、耐久を通じて電子写真感光体の膜厚減少量が非常に少ないため、直流電圧のみを印加する接触帯電システムにおいて、特別な電位的制御を必要とすることなく電位の安定性を確保することができた。
【００７３】
また、電子写真感光体の効果は、電子写真感光体を有するプロセスカートリッジ及び電子写真装置においても当然に発揮され、長期間高画質が維持される。
【図面の簡単な説明】
【図１】本発明の電子写真感光体を有するプロセスカートリッジを備えた電子写真装置の概略構成の例を示す図である。
【符号の説明】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2004240304.tif 000016